(57)【要約】【課題】製造される繊維強化部材の表面に意匠面が形成される場合において、簡易な方法で、少なくとも該意匠面に生じ得るひけやクラックを効果的に抑止することのできる繊維強化部材の製造方法を提供する。【解決手段】本発明の繊維強化部材の製造方法は、一層の繊維強化材ＳＺもしくは複数の繊維強化材ＳＺの積層体からなる繊維強化基材ＳＫを、成形型１０のキャビティＣ内に収容する前段階で、もしくは収容した後に、該繊維強化基材ＳＫの表面の一部もしくは全部に熱伝導性物質Ｎを塗布もしくは散布し、マトリックス樹脂ＭをキャビティＣ内に注入して繊維強化基材ＳＫに含浸させ、熱硬化させて繊維強化部材ＳＢを製造するものである。【選択図】図５
2009291955.tif 000002
【特許請求の範囲】
【請求項１】
一層の繊維強化材もしくは複数の繊維強化材の積層体からなる繊維強化基材を、成形型のキャビティ内に収容する前段階で、もしくは収容した後に、該繊維強化基材の表面の一部もしくは全部に熱伝導性物質を塗布もしくは散布し、
マトリックス樹脂をキャビティ内に注入して繊維強化基材に含浸させ、熱硬化させて繊維強化部材を製造する、繊維強化部材の製造方法。
【請求項２】
熱伝導性物質が繊維強化基材の表面の一部に塗布もしくは散布される場合において、
該繊維強化基材の表面の一部は、製造される繊維強化部材の意匠面を形成する部位である、請求項１に記載の繊維強化部材の製造方法。
【請求項３】
熱伝導性物質が繊維強化基材の表面の一部に塗布もしくは散布される場合において、
該繊維強化基材の表面の一部は、注入時においてキャビティ内で相対的に低温となる領域に位置する繊維強化基材の表面部位である、請求項１または２に記載の繊維強化部材の製造方法。
【請求項４】
熱伝導性物質が繊維強化基材の表面の全部に塗布もしくは散布される場合において、
繊維強化部材の意匠面を形成する部位に、相対的に多くの熱伝導性物質が塗布もしくは散布される、請求項１に記載の繊維強化部材の製造方法。
【請求項５】
熱伝導性物質が繊維強化基材の表面の全部に塗布もしくは散布される場合において、
注入時においてキャビティ内で相対的に低温となる領域に位置する繊維強化基材の表面部位に、相対的に多くの熱伝導性物質が塗布もしくは散布される、請求項１または４に記載の繊維強化部材の製造方法。
【請求項６】
繊維強化基材が複数の繊維強化材の積層体から形成され、かつ、該繊維強化基材の一方面の全部もしくは一部に意匠面が形成され、繊維強化基材の他方面には意匠面が形成されない場合において、
意匠面が形成される前記一方面から意匠面が形成されない前記他方面に向かって、熱伝導性物質の量を低減させながら、各繊維強化材表面に熱伝導性物質を塗布もしくは散布し、かつ、少なくとも、意匠面が形成されない前記他方面には熱伝導性物質が塗布も散布もなされないものである、請求項１，２，４のいずれかに記載の繊維強化部材の製造方法。
【請求項７】
他の繊維強化部材と接続される端部領域を有する繊維強化部材を製造する場合において、
繊維強化基材の表面のうち、前記端部領域以外の表面の全部もしくは一部に熱伝導性物質が塗布もしくは散布され、該端部領域の表面に熱収縮時のひけを生じさせる、請求項１〜６のいずれかに記載の繊維強化部材の製造方法。
【請求項８】
前記熱伝導性物質は、シリカ、アルミナ、窒化ホウ素、窒化ケイ素、炭化ケイ素、酸化マグネシウム、高熱伝導性カーボンのいずれか一種からなる、請求項１〜７のいずれかに記載の繊維強化部材の製造方法。
【発明の詳細な説明】
【技術分野】
【０００１】
本発明は、繊維強化基材に樹脂が含浸硬化してなる繊維強化部材の製造方法に関するものである。
【背景技術】
【０００２】
航空機や船舶、自動車などの構造部材として使用される、繊維強化基材に樹脂が含浸硬化してなる繊維強化部材の製造方法においては、ドライな繊維強化材が複数枚積層されてできる繊維強化基材を成形型内に配設し、たとえば熱硬化性のエポキシ樹脂などのマトリックス樹脂を成形型内に注入する射出成形法が一般に用いられている。なお、この射出成形法には、最終成形品に対してキャビティの嵩が高く設定され、樹脂の射出に応じて可動型を稼動制御しながら圧縮する射出圧縮法や、最終成形品の嵩とキャビティの嵩が同程度に設定され、型閉めされた成形型内に樹脂を加圧充填するＲＴＭ法（レジン・トランスファー・モールディング）などがある。
【０００３】
ところで、上記する射出成形において、成形型のキャビティ内では部位ごとに温度分布が生じており、温度が相対的に低い部位におけるマトリックス樹脂はおのずとその硬化が遅れてしまう。このキャビティ内の温度分布は、該キャビティが湾曲形状等の３次元的な空間形状を呈し、さらには空間部位ごとに嵩が相違する場合に顕著となる。充填された樹脂の熱収縮および硬化は、キャビティ内で相対的に温度の高い領域に位置する繊維強化基材の表面部位から順に進行していく。この熱収縮により、まわりの樹脂が収縮部位に引き寄せられながら該収縮部位での硬化が進行するため、相対的に温度の低い領域に位置する表面部位では残った樹脂量が相対的に少なくなっており、結果としてその表面部位にひけやクラックが生じ易くなってしまう。
【０００４】
また、面的な広がりのある繊維強化部材においては、その一方面が意匠面を形成し（この一方面の全面が意匠面を形成する場合と、その一部が意匠面を形成する場合がある）、その他方面が意匠面を形成しない部材を製造することも多く、その一例として、車両のフードルーフなどを挙げることができる。このような意匠面を形成する側面を備えた繊維強化部材を製造する場合には、少なくとも意匠面を形成する部位にひけを生じさせないようにして射出成形をおこなうのが望ましい。かりに意匠面を形成する部位にひけが存在する場合、それが補修できない程度のものであれば不良品としての扱いとなるし、補修可能なものであればひけ部分をサンダー処理等した後に塗装等を施してひけを視認できないようにすることとなるが、これでは歩留まりの低下、補修手間の発生等に起因する製造効率の低下は否めない。
【０００５】
したがって、温度分布が存在するキャビティ内において、さらには、該キャビティ内で意匠面を形成する側面を有した繊維強化部材を射出成形にて製造する場合において、該意匠面を如何にしてひけなく製造することができるか、が当該分野における急務の課題となっている。
【０００６】
ここで、成形型内の温度分布に起因する成形品（繊維強化部材）のひけやクラックなどを防止する従来技術として、特許文献１に開示の製造方法を挙げることができる。この製造方法は、成形型（金型）の底部にダイヤフラムを設けておき、複数のヒータを成形型内に配置しておき、成形型内にマトリックス樹脂を注入後に加圧媒体からなる液圧をダイヤフラムを介して間接的にマトリックス樹脂に作用させ、さらに各ヒータの温度制御を図りながら、マトリックス樹脂をダイヤフラムとは反対側の上部から順に硬化させる方法である。
【０００７】
この製造方法では、上記概説からも明らかなように、成形型にダイヤフラムを設置すること、複数のヒータを最適に制御する必要があることなど、成形型の製作コストが高くなり、各ヒータ相互の温度制御が困難であることは理解に易く、この制御困難性に起因して製造効率の低下や製造歩留まりの低下が否めない。
【０００８】
【特許文献１】特開平９−１５７０号公報
【発明の開示】
【発明が解決しようとする課題】
【０００９】
本発明は、上記する問題に鑑みてなされたものであり、従来一般の成形型に何等の追加構成を施すことなく、それでいて射出成形時に成形型のキャビティ内に温度分布が存在する場合でも、さらには、製造される繊維強化部材の表面に意匠面が形成される場合でも、少なくとも該意匠面に生じ得るひけやクラックを簡易かつ効果的に抑止することのできる繊維強化部材の製造方法を提供することを目的とする。
【課題を解決するための手段】
【００１０】
前記目的を達成すべく、本発明による繊維強化部材の製造方法は、一層の繊維強化材もしくは複数の繊維強化材の積層体からなる繊維強化基材を、成形型のキャビティ内に収容する前段階で、もしくは収容した後に、該繊維強化基材の表面の一部もしくは全部に熱伝導性物質を塗布もしくは散布し、マトリックス樹脂をキャビティ内に注入して繊維強化基材に含浸させ、熱硬化させて繊維強化部材を製造するものである。
【００１１】
本発明の製造方法は、たとえば面的に広がる繊維強化基材を成形型に収容する前、もしくは収容した後に、該繊維強化基材のたとえば一方面の全面もしくは一部の領域に熱伝導性物質を塗布もしくは散布し、次いで、注入をおこなうことにより、熱伝導性物質が塗布等された表面部位を他の部位に先行して熱硬化させ、該部位にひけを生じさせないようにする製造方法である。
【００１２】
たとえば、繊維強化基材の一方面の全面にひけを生じさせないようにする場合には、該一方面の全面に熱伝導性物質を塗布等しておくことにより、仮にキャビティ内で温度分布が存在する場合でも、ＲＴＭ成形時の熱は熱伝導性物質を介して全面に伝達され、全面の熱収縮をほぼ同時におこなうような熱収縮制御が可能となる。
【００１３】
また、繊維強化基材の一方面の一部にひけを生じさせないようにする場合には、該一部もしくはさらにその周辺領域を加えた範囲にのみ熱伝導性物質を塗布等しておくことにより、該一部の熱収縮および硬化を他の部位に先行しておこなわせ、該部位でのひけの発生を抑止することができる。
【００１４】
ここで、繊維強化基材を構成する繊維強化材は、炭素繊維やガラス繊維、ケプラー繊維やジュートなどの短繊維や長繊維が一定の配向で整列された部材、もしくはかかる長繊維が２以上の配向をもって編みこまれた部材のことであり、通常は、これらの部材（面材）が積層されて多層構造の繊維強化基材が形成される。また、繊維強化基材に含浸されるマトリックス樹脂は、液状エポキシ樹脂をはじめとする任意の樹脂材料が使用される。この繊維強化基材にマトリックス樹脂が含浸硬化された繊維強化部材として、炭素繊維強化部材（ＣＦＲＰ）やガラス繊維強化部材（ＧＦＲＰ）などを挙げることができる。
【００１５】
また、ここでいうＲＴＭ成形とは、射出圧縮法を含む意味であるが、中でも、射出成形時において成形型の高精度な稼動制御が要求されず、したがって、製造効率性に優れ、製品歩留まりの高いＲＴＭ成形が好適である。
【００１６】
また、使用される熱伝導性物質は特に限定されるものではないが、熱伝導性に優れた素材として、シリカ、アルミナ、窒化ホウ素、窒化ケイ素、炭化ケイ素、酸化マグネシウム、高熱伝導性カーボンなどのフィラーを挙げることができる。これらのフィラーを単独で、または複数種のフィラーを混合して繊維強化基材表面の適所に散布したり、これらのフィラーをバインダー樹脂（形状を仮固定する樹脂）に混合した溶液を繊維強化基材表面の適所に塗布することができる。
【００１７】
ここで、成形型内へのマトリックス樹脂の注入態様として、成形型を構成する下型のキャビティ面に繊維強化基材が載置され、該繊維強化基材の上型側の表面に熱伝導性物質が散布等されている場合には、この上型側からマトリックス樹脂をキャビティ内に高圧充填することにより、充填された樹脂圧にて繊維強化基材表面に散布された熱伝導性物質を基材表面の繊維間に押し込むことができ、射出成形の際に該熱伝導性物質が散布部位から流動し、移動してしまうことを抑制することができる。したがって、たとえば下型側に樹脂注入孔が形成されている場合は、下型のキャビティ面に熱伝導性物質が散布された表面を対向させて繊維強化基材を収容するのがよい。
【００１８】
上記する本発明の製造方法によれば、従来一般の射出成形時に使用されている成形型に何等の追加機構、たとえばキャビティ部位ごとの温度を制御する機構や圧力を制御する機構などを施すことなく、したがって、何等の精巧な制御を要することなく、極めて簡易な方法にて、製造される繊維強化部材表面の全面、もしくは所望部位に生じ得るひけやクラックを効果的に抑止することができる。
【００１９】
また、本発明による繊維強化部材の製造方法の他の実施の形態は、熱伝導性物質が繊維強化基材の表面の一部に塗布もしくは散布される場合において、該繊維強化基材の表面の一部が、製造される繊維強化部材の意匠面を形成する部位となるものである。
【００２０】
意匠面を形成する部位の熱収縮および硬化を他の部位（非意匠面部位）に先行しておこなうことにより、何等の補修を要することなく、射出成形のみで高品質な意匠面を有する繊維強化部材を製造することができる。
【００２１】
しかも、意匠面を形成する部位のみに熱伝導性物質を散布等することから、部材表面の全面に熱伝導性物質を散布する場合に比して製造コストは安価となる。
【００２２】
また、本発明による繊維強化部材の製造方法の他の実施の形態として、熱伝導性物質が繊維強化基材の表面の一部に塗布もしくは散布される場合において、該繊維強化基材の表面の一部が、射出成形時においてキャビティ内で相対的に低温となる領域に位置する繊維強化基材の表面部位となるものである。
【００２３】
この表面の一部が特に意匠面の場合は、既述のごとく、該部位の熱収縮を他の部位に先行しておこなわせることにより、射出成形後に成形型から脱型した繊維強化部材には高品質な意匠面を形成することができる。また、表面の一部が意匠面ではなくても、該表面の全面にひけを生じさせないようにしたい場合には、キャビティ内で相対的に低温となる領域に位置する表面の一部に所定量の熱伝導性物質を散布等しておくことにより、表面の全面をほぼ同時に熱収縮させることが可能となり、低温領域に位置する表面の一部に生じ得るひけを抑止することができる。
【００２４】
また、本発明による繊維強化部材の製造方法の他の実施の形態は、熱伝導性物質が繊維強化基材の表面の全部に塗布もしくは散布される場合において、繊維強化部材の意匠面を形成する部位に、相対的に多くの熱伝導性物質が塗布もしくは散布されるものである。なお、別の形態として、射出成形時においてキャビティ内で相対的に低温となる領域に位置する繊維強化基材の表面部位に、相対的に多くの熱伝導性物質が塗布もしくは散布されるものであってもよい。
【００２５】
この製造方法は、たとえば繊維強化部材の一方面の全面に熱伝導性物質を散布等するものであり、かつ、意匠面を形成する部位には他の部位に比して相対的に多くの熱伝導性物質を散布等する方法である。
【００２６】
また、本発明による繊維強化部材の製造方法の他の実施の形態は、繊維強化基材が複数の繊維強化材の積層体から形成され、かつ、該繊維強化基材の一方面の全部もしくは一部に意匠面が形成され、繊維強化基材の他方面には意匠面が形成されない場合において、意匠面が形成される前記一方面から意匠面が形成されない前記他方面に向かって、熱伝導性物質の量を低減させながら、各繊維強化材表面に熱伝導性物質を塗布もしくは散布し、かつ、少なくとも、意匠面が形成されない前記他方面には熱伝導性物質が塗布も散布もなされないものである。
【００２７】
本実施の形態は、たとえば５枚の繊維強化材（第１の繊維強化材〜第５の繊維強化材とする）を積層させてなる繊維強化基材を例として取り挙げ、さらに、第１の繊維強化材の表面（上記する繊維強化基材の一方面となる表面）にのみ意匠面が形成される場合において、この第１の繊維強化材の表面のみでなく、これに加えて、第２の繊維強化材の第１の繊維強化材側の表面、さらには第３の繊維強化材の第２の繊維強化材側の表面にも熱伝導性物質を散布等するものである。
【００２８】
さらに、第２の繊維強化材への熱伝導性物質の散布量は第１の繊維強化材のそれよりも少量とし、第３の繊維強化材への熱伝導性物質の散布量は第２の繊維強化材のそれよりも少量として、繊維強化基材を断面的に見た場合に各繊維強化材表面への熱伝導性物質の散布量を意匠面側から順に低減させるものである。
【００２９】
このように、意匠面側に配設された各繊維強化材表面に散布量を変化させながら熱伝導性物質を提供することにより、意匠面における平面的な熱収縮のみならず、該意匠面直下の基材厚み方向における熱収縮をも他の部位に先行させることができ、３次元的なひけ防止制御の実現に繋がる。
【００３０】
ここで、繊維強化基材の他方面、すなわち、上記する例では第５の繊維強化材の表面は意匠面を形成しないことから、この第５の繊維強化材には熱伝導性物質を散布する必要がなく、場合によっては、これに隣接する第４の繊維強化材、さらには第３の繊維強化材の表面にも熱伝導性物質を散布しなくてよい。
【００３１】
本実施の形態によれば、複数の繊維強化材が積層してなる繊維強化基材において、意匠面を形成する表面のひけ防止を、可及的に少量の熱伝導性物質を使用して３次元的に制御することが可能となる。
【００３２】
さらに、本発明による繊維強化部材の製造方法の他の実施の形態は、他の繊維強化部材と接続される端部領域を有する繊維強化部材を製造する場合において、繊維強化基材の表面のうち、前記端部領域以外の表面の全部もしくは一部に熱伝導性物質が塗布もしくは散布され、該端部領域の表面に熱収縮時のひけを生じさせるものである。
【００３３】
製造された繊維強化部材同士を双方の端部領域にて接着もしくはボルト締結等する場合も往々にしてあるが、本実施の形態では、このように他の繊維強化部材に接続される端部領域を備えた繊維強化部材の製造を対象としたものである。
【００３４】
この場合は、この端部領域にて積極的にひけを生じさせるべく、少なくとも端部領域においては熱伝導性物質を散布等しないようにし、たとえばそれ以外の表面部位に熱伝導性物質を散布等した後に射出成形する。
【００３５】
ひけが生じている端部領域同士を接着等することにより、ひけ部分に接着剤が入り込み、いわゆるアンカー効果によって接続強度を高めることができるし、ひけが生じることで面粗度が高められ、これが摩擦抵抗の増加に繋がることで、接続部における引張耐力や曲げ耐力を向上させることができる。
【００３６】
上記する本発明の製造方法は、特に外観意匠性が要求される繊維強化部材、たとえば、ＣＦＲＰやＧＦＲＰなどの繊維強化部材からなる、車両のルーフ、ディフューザーなどの製造に好適である。
【発明の効果】
【００３７】
以上の説明から理解できるように、本発明の繊維強化部材の製造方法によれば、たとえば繊維強化基材の表面の適所に熱伝導性物質を散布等した後に従来一般の射出成形を実行するだけの極めて簡易な方法で、意匠性を形成する表面部位でのひけの発生を効果的に抑止することができる。また、繊維強化基材表面の部位ごとに散布等される熱伝導性物質の量（密度）を変化させることで、表面部位ごとのマトリックス樹脂の熱収縮および硬化の速度や順序を所望に制御することができる。しかも、この製造方法は、射出成形時のキャビティ内の温度や圧力に関して何等の精緻な制御を要するものではなく、したがって、製造効率に優れ、製造歩留まりの高い製造方法である。
【発明を実施するための最良の形態】
【００３８】
以下、図面を参照して本発明の実施の形態を説明する。なお、図示例は、湾曲面を形成する５つの繊維強化材が積層されてなる繊維強化基材の一方面が意匠面を形成する場合の製造方法を説明しているが、繊維強化材の積層数、繊維強化基材の形状などは図示例に限定されるものではなく、繊維強化基材の両面が意匠面を形成する場合は、その両面に熱伝導性物質が散布されて射出成形が実行されるものである。
【００３９】
図１は本発明の製造方法で使用される成形型を説明したものである。この成形型１０は、下型１と上型２とが図示する実線で示された型開き姿勢から上型２が矢印Ｘ方向に稼動して鎖線で示された型閉め姿勢を形成するように制御されており、該型閉め姿勢において、下型１のキャビティ面１１と上型２のキャビティ面２１にて所望の湾曲板状を呈するキャビティＣを画成するものである。
【００４０】
図示例では、複数のマトリックス樹脂注入用の注入孔２２が上型２に開設されてキャビティＣに連通しており、型閉め姿勢において、エポキシ樹脂等のマトリックス樹脂を収容する不図示の容器から注入ポンプの動力により、所定の注入圧でキャビティＣ内にマトリックス樹脂を加圧注入するようになっている。
【００４１】
図２で示すように、所定方向に配列された長繊維の炭素繊維Ｓ、…がステッチングされて、湾曲板状を呈した繊維強化材ＳＺが形成され、これが、型開きした状態の下型１のキャビティ面１１に相互に配向を９０度ずらしながら載置される。
【００４２】
図３は、５つの繊維強化材ＳＺ１，ＳＺ２，ＳＺ３，ＳＺ４，ＳＺ５が順次、繊維配向を９０度に交差させた姿勢で積層され、キャビティ面１１に繊維強化基材ＳＫが形成された状態を示している。
【００４３】
なお、予め繊維強化基材ＳＫを製作しておき、これを成形型内に載置する方法であってもよい。
【００４４】
キャビティ面１１上に繊維強化基材ＳＫが載置されたら、その意匠面を形成する上型２側の繊維強化材ＳＺ５の上面に所望の散布態様で熱伝導性物質Ｎを散布する。
【００４５】
この熱伝導性物質Ｎとしては、熱伝導性に優れた素材である、シリカ、アルミナ、窒化ホウ素、窒化ケイ素、炭化ケイ素、酸化マグネシウム、高熱伝導性カーボンなどのフィラーのいずれか一種、もしくは複数の混合材を使用してこれを散布することができる。なお、これらのフィラーを水等の溶媒に混ぜて溶液とし、この溶液を基材表面に塗布する方法であってもよい。
【００４６】
次に、熱伝導性物質Ｎの散布態様を図４〜６に基づいて説明する。
【００４７】
図４で示す散布態様は、繊維強化材ＳＺ５の表面の全面が意匠面となる場合である。この場合は、繊維強化材ＳＺ５の表面の全面に熱伝導性物質Ｎを均等に散布しておくことにより、仮にキャビティＣ内で温度分布が存在する場合であっても、熱伝導性物質Ｎを介して該表面の全面に熱が伝達され、表面全面がほぼ均等に熱収縮と硬化をおこなう結果、全面にひけが存在しない意匠面を有する繊維強化部材を製造することができる。
【００４８】
一方、図５で示す散布態様は、繊維強化材ＳＺ５の表面の一部に意匠面となる領域Ｄが存在する場合である。この場合は、この領域Ｄ、もしくは領域Ｄとその周辺領域を加えた範囲に熱伝導性物質Ｎを散布することにより、意匠面を形成する部位を他の部位に先行して熱収縮させ、当該部位にてひけを生じさせないようにすることができる。
【００４９】
また、図６で示す散布態様は、繊維強化材ＳＺ５の表面の全面に熱伝導性物質Ｎを散布するものであるが、意匠面となる領域Ｄに相対的に多量の熱伝導性物質Ｎを散布しておき、その外周の非意匠面部位には相対的に少量の熱伝導性物質Ｎを散布するものである。ここで、双方の熱伝導性物質Ｎの散布量は、キャビティＣ内の温度分布（キャビティの部位ごとに異なる温度の分布）をも勘案して、繊維強化基材の全体でほぼ均等な熱収縮が実行できるように、各部位ごとの散布量が調整されるのが好ましい。
【００５０】
なお、図示を省略するが、繊維強化材ＳＺ４，ＳＺ３の繊維強化材ＳＺ５側の側面にも図４〜図６の散布態様にて熱伝導性物質Ｎを散布し、かつ、繊維強化材ＳＺ５、ＳＺ４、ＳＺ３の順に散布量を低減させる方法もある。
【００５１】
この方法によれば、繊維強化材ＳＺ５の意匠面形成部位に対し、その面的な熱収縮制御のみならず、厚み方向での熱収縮制御をおこなうことができ、したがって、３次元的に熱収縮制御をおこなうことで意匠面形成部位におけるひけの発生をより高い精度で抑止することができる。
【００５２】
なお、熱伝導性物質Ｎの散布のタイミングは、成形型内に繊維強化基材ＳＫが収容された後におこなう方法であってもよいし、予め繊維強化材ＳＺ５の表面の適所に散布しておき、その後に成形型内に繊維強化材ＳＺ５もしくは既に積層された繊維強化基材ＳＫを収容する方法であってもよい。
【００５３】
繊維強化基材ＳＫの適所に熱伝導性物質Ｎが散布された姿勢で、図３で示すように、上型２が型閉めされる（Ｘ方向）。この射出成形法は、ＲＴＭ法を適用するものであり、したがって、型閉めされてできるキャビティＣの嵩は繊維強化基材ＳＫの嵩と同一となっており、型閉め後に、マトリックス樹脂がキャビティＣ内に高圧注入される。なお、図示する成形型１０においては、その上型２に注入孔２２が開設されており、キャビティＣ内に載置された繊維強化基材ＳＫの上型２のキャビティ面２１に対向する側面に熱伝導性物質Ｎが散布されることにより、注入された樹脂圧にて熱伝導性物質Ｎを基材表面の炭素繊維Ｓ，Ｓ間に押し込むことができ、射出成形の際に該熱伝導性物質Ｎが散布部位から流動し、移動してしまうことを抑制することができる。
【００５４】
マトリックス樹脂Ｍが繊維強化基材ＳＫ内に含浸され、それが硬化することにより、図７で示すごとく、意匠面にひけが存在しない、高品質な繊維強化部材ＳＢが製造される。
【００５５】
次に、他の繊維強化部材と接続される端部領域を有する、繊維強化部材を製造する方法を概説する。
【００５６】
図８で示すように、繊維強化基材ＳＫの端部領域Ｊ，Ｊにのみ熱伝導性物質Ｎを散布せず、意匠面を形成する他の表面部位に熱伝導性物質Ｎを散布して射出成形を実施する。
【００５７】
図９で示すように、成形された繊維強化部材ＳＢ’は、その端部領域にてひけＨ，…が生じており、同様にひけが端部領域に存在する他の繊維強化部材ＳＢ’と接着することで、図１０で示すような繊維強化部材ユニットが形成される。
【００５８】
この繊維強化部材ユニットにおいては、双方の繊維強化部材ＳＢ',ＳＢ’の接続部にひけが存在することにより、これに接着剤が入り込んで硬化することで、アンカー効果が期待できる接続構造が形成される。また、ひけの存在によって接続面の面粗度が高くなっており、摩擦強度が向上することで引張耐力、曲げ耐力に優れた接続構造を備えた繊維強化部材ユニットが得られる。
【００５９】
図示する本発明の製造方法によれば、繊維強化基材ＳＫの表面部位ごとに散布される熱伝導性物質Ｎの量を変化させることにより、表面部位ごとのマトリックス樹脂の熱収縮および硬化の速度や順序を所望に制御することができ、特に、意匠面においてはひけが存在しない高品質な繊維強化部材ＳＢ、ＳＢ’を製造することができる。
【００６０】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【図面の簡単な説明】
【００６１】
【図１】本発明の製造方法で使用される成形型を説明した図である。
【図２】繊維強化基材を構成する繊維強化材を説明した斜視図である。
【図３】本発明の製造方法を説明した図である。
【図４】繊維強化基材の一方面への熱伝導性物質の一つの散布形態を説明した図である。
【図５】繊維強化基材の一方面への熱伝導性物質の他の散布形態を説明した図である。
【図６】繊維強化基材の一方面への熱伝導性物質のさらに他の散布形態を説明した図である。
【図７】製造された繊維強化部材の一実施の形態を説明した斜視図である。
【図８】繊維強化基材の一方面への熱伝導性物質のさらに他の散布形態を説明した図である。
【図９】製造された繊維強化部材の他の実施の形態を説明した斜視図である。
【図１０】図９で示す形態の繊維強化部材同士を接続した状態を説明した図である。
【符号の説明】
【００６２】
１…下型、１１…キャビティ面、２…上型、２１…キャビティ面、２２…注入孔、１０…成形型（金型）、Ｃ…キャビティ、Ｓ…炭素繊維、ＳＺ、ＳＺ１，ＳＺ２，ＳＺ３，ＳＺ４，ＳＺ５…繊維強化材、ＳＫ，ＳＫ’…繊維強化基材、Ｎ…熱伝導性物質（フィラー）、ＳＢ，ＳＢ’…繊維強化部材、Ｍ…マトリックス樹脂、Ｈ…ひけ、Ｊ…端部領域
【図１】
2009291955.tif 000003
【図２】
2009291955.tif 000004
【図３】
2009291955.tif 000005
【図４】
2009291955.tif 000006
【図５】
2009291955.tif 000007
【図６】
2009291955.tif 000008
【図７】
2009291955.tif 000009
【図８】
2009291955.tif 000010
【図９】
2009291955.tif 000011
【図１０】
2009291955.tif 000012